Интегрированное трикотажное полотно для белья

ИНТЕГРИРОВАННОЕ ТРИКОТАЖНОЕ НОЛОТНО ДЛЯ
Полезная модель относится к технологии трикотажного производства.
Известны многочисленные варианты комбинированных переплетений, образованных последовательным чередованием в одном раппорте элементов нескольких подклассов главных, производных или рисунчатых переплетений с классом главных или производных; при этом различные подклассы переплетений чередуются последовательно ряд за рядом, но в каждом ряду подкласс переплетения одинаков.
Наиболее близким аналогом является комбинированный трикотаж, полученный из сочетания двойных и одинарных переплетений, а именно, из сочетания рядов ластика с рядами производной глади 1.
Недостатком такого комбинированного трикотажа является несоответствие показателей эксплуатационных свойств бельевых полотен.
Техническим результатом полезной модели является получение улучшенных эксплуатационных свойств бельевых полотен, в том числе белья для военнослужащих.
Технический результат достигается тем, что комбинированный трикотаж получают из сочетания двойных и одинарных переплетений, а именно, из сочетания рядов ластика с рядами производной глади, ряды ластика вырабатываются из синтетического гидрофобного сырья, а ряды производной глади - из сырья, содержащего натуральные гидрофильные волокна.
Полезная модель поясняется схемами 1 и 2, на которых приняты следующие обозначения: X - иглы диска  - иглы цилиндра
1, 2, 3, 4, 5, 6 - петельные ряды, образующие раппорт переплетения интегрированного кругловязанного полотна.
На схеме 1 представлен раппорт переплетения, где системы 1, 2 и 4, 5 заправлены полипропиленовой пряжей 11 Текс, а системы 3 и 6 заправлены полушерстяной пряжей 20 Текс. При данной заправке содержание полипропилена в полотне 52 %, полушерсти - 48 %.
Схема 2 представлена аналогичным раппортом переплетения, где системы 1, 2 и 4, 5 также заправлены полипропиленовой пряжей 11 Текс, а системы 3 и 6, вяжущие ряды производной, глади, заправлены хлопчатобумажной пряжей 19 Текс.
1 H.tnii... ..«1-1Л« iSitif nil
ШЯШ
11  -f 7
у 2 У
БЕЛЬЯ
Содержание полипропилена в полотне 54 %, хлопчатобумажной пряжи - 46 %.
Интегрированное полотно вырабатывается на кругловязальных двухфонтурных машинах 6-20 классов.
Регулированием соотношения гидрофильных и гидрофобных волокон в бельевом трикотажном полотне достигаются необходимые теплозащитные и гигиенические свойства.
Предложенные кулирные трикотажные полотна с интегрированием свойств, структуры переплетений и различных видов сырья характеризуются следующими приведёнными в таблице показателями основных свойств бельевых полотен.
Таблица
Ot j Ш
Таким образом, предложенный трикотаж обладает высокими упругопластическими свойствами, малой теплопроводностью, хорошейгигроскопичностью,воздухопроницаемостью,
устойчивостью к истиранию, что соответствует требованиям, предъявляемым к полотнам для бельевых изделий для военнослужащих. Используемая полипропиленовая пряжа, обладая извитой структурой, улучшает очистительную функцию бельевого материала, помогая освобождать кожу от слущиваюш;егося эпителия, улучшая, таким образом, дыхательную функцию кожи, а за счет высокой адсорбционной способности, способствует более длительному сохранению ош;уш;ения «сухой кожи при повышенном потоотделении, быстро отводя влагу во внешний слой трикотажа, содержап1;ий гидрофильные волокна.
ИСТОЧНИК ИНФОРМАЦИИ:
1  И.И.Шалов, А.С.Далидович, Л.А.Кудрявин Технология трикотажа. -М., - 1986., с. 165-173